抗癌剤を細胞に伝達する抗癌剤伝達方法であって、pH感受性金属ナノ粒子に前記抗癌剤を結合し、酸性pH条件で前記抗癌剤を放出することを特徴とする抗癌剤伝達方法。前記pH感受性金属ナノ粒子の表面に化合物が結合されており、前記化合物が下記化学式1の化合物である請求項1に記載の抗癌剤伝達方法。前記抗癌剤が1級アミン基またはOH基を含む請求項1に記載の抗癌剤伝達方法。前記抗癌剤が、ドキソルビシン、メトトレキサート、パクリタキセル、シスプラチン、ブレオマイシン、またはこれらの組み合わせである請求項3に記載の抗癌剤伝達方法。EDCとスルホNHSを用いて、前記抗癌剤を前記化学式1の化合物に結合する請求項2に記載の抗癌剤伝達方法。加水分解によって前記金属ナノ粒子から前記抗癌剤を放出する請求項1または2に記載の抗癌剤伝達方法。前記抗癌剤は1つのNH2基を含んでおり、前記抗癌剤が放出されると、前記NH2基が下記化学式2の化合物で置換される請求項1に記載の抗癌剤伝達方法。前記抗癌剤を持続的に放出する請求項1乃至6のいずれか1項に記載の抗癌剤伝達方法。癌を治療するためのpH感受性金属ナノ粒子であって、前記金属ナノ粒子には抗癌剤が結合されており、酸性pH条件で前記抗癌剤を放出することを特徴とするpH感受性金属ナノ粒子。表面に化合物が結合されており、前記化合物が下記化学式1の化合物である請求項9に記載のpH感受性金属ナノ粒子。サイズが5~15nmの範囲である請求項9に記載のpH感受性金属ナノ粒子。加水分解によって前記抗癌剤を放出する請求項9に記載のpH感受性金属ナノ粒子。前記抗癌剤が、ドキソルビシン、メトトレキサート、パクリタキセル、シスプラチン、およびブレオマイシン、またはこれらの組み合わせである請求項9に記載のpH感受性金属ナノ粒子。前記抗癌剤は1つのNH2基を含んでおり、前記抗癌剤を放出すると、前記NH2基が下記化学式2の化合物で置換される請求項10に記載のpH感受性金属ナノ粒子。下記化学式3の化合物が結合した金属ナノ粒子。癌を治療するための化合物であって、下記化学式4で表されることを特徴とする化合物。表面に化合物が結合されているpH感受性金属ナノ粒子であって、前記化合物が下記化学式1の化合物であり、1級アミン基またはOH基を含む染料が結合されていることを特徴とするpH感受性金属ナノ粒子。前記染料がアレクサフルオール488ヒドラジドである請求項17に記載のpH感受性金属ナノ粒子。癌を治療するための治療方法であって、pH感受性金属ナノ粒子に抗癌剤を結合して、pH感受性金属ナノ粒子と抗癌剤との結合体を構成し、ヒトを含む哺乳動物の被験体に、前記pH感受性金属ナノ粒子と抗癌剤との結合体を投与し、酸性条件下で前記抗癌剤を放出し、癌細胞内で凝集した金属ナノ粒子を光熱処理して光熱治療を行うことを特徴とする治療方法。前記pH感受性金属ナノ粒子の表面に、下記化学式1の化合物が結合されている請求項19に記載の治療方法。前記光熱処理が遠赤外線を用いて行われる請求項19に記載の治療方法。1級アミン基またはOH基を含む薬剤が結合されており、前記薬剤が、抗癌剤、感光剤、遺伝子治療剤、タンパク質治療剤、またはこれらの組み合わせであるpH感受性金属ナノ粒子。1つ以上のNH2基を含む抗癌剤であって、前記1つ以上のNH2基のうちの少なくとも1つのNH2基が下記化学式2の化合物で置換されていることを特徴とする抗癌剤。ドキソルビシン、メトトレキサート、パクリタキセル、シスプラチン、ブレオマイシン、またはこれらの組み合わせである請求項23に記載の抗癌剤。本発明の目的は、癌細胞治療用金属ナノ粒子を提供することにある。本発明の他の目的は、癌細胞に対する選択性を示しながら、それ自体で癌細胞を死滅させることが可能な新規のpH感受性金属ナノ粒子を提供することにある。本発明の別の目的は、癌細胞内で凝集しながら抗癌剤を放出releaseして癌細胞を死滅させることが可能な新規のpH感受性金属ナノ粒子及びその製造方法を提供することにある。本発明のさらに別の目的は、抗癌剤を癌細胞へ選択的に伝達deliveringすることが可能な新規の伝達体を提供することにある。本発明のさらに別の目的は、pH感受性金属ナノ粒子の抗癌剤伝達体としての用途を提供することにある。本発明のさらに別の目的は、癌細胞に対する選択性及び抗癌性を示す粒子を用いて癌を治療する方法を提供することにある。本発明のある観点によれば、pH感受性金属ナノ粒子pHsensitivemetalnanoparticleに抗癌剤anticanceragentが結合し、前記抗癌剤は酸性pHacidicpHで分離されて伝達されることを特徴とする、金属ナノ粒子を提供する。本発明において、前記pH感受性金属ナノ粒子は、中性又は塩基性で分散状態をなし、酸性pHでは凝集する金属ナノ粒子である。本発明において、pH感受性pHsensitiveとは、金属ナノ粒子が存在する領域のpHに応じて金属ナノ粒子が凝集することを意味する。理論的に限定されるものではないが、本発明に係る金属ナノ粒子は、癌細胞などの異常な細胞の低い酸性pHを感知して凝集しながら、結合した抗癌剤で治療し、かつ細胞外部からの光を受光して光熱作用によって細胞を死滅させる。本発明において、前記金属ナノ粒子は、非正常的な細胞へ浸透することが可能なサイズを有することが好ましい。発明の実施において、前記金属ナノ粒子の直径は20nm以下、好ましくは約5~15nmである。本発明において、前記金属ナノ粒子は、非正常的な細胞に接近及び/又は浸透した後、酸性のpH環境で凝集して、細胞外部への排出が抑制された状態で抗癌剤を放出releasingし、光熱治療photothermaltherapyを行うことにより細胞を死滅させる。本発明の実施において、前記金属ナノ粒子は、酸性のpH環境で一部の表面電荷が別の電荷に変化して静電気的引力によって凝集し、かつ加水分解によって結合した抗癌剤が分離される。本発明の一実施において、前記pH感受性金属ナノ粒子と抗癌剤との結合は、水が除去される反応によって行われてもよい。一例として、カルボキシル基と1級アミン基との反応、又はカルボキシル基と水酸基との反応で行われてもよい。また、前記pH感受性金属ナノ粒子と抗癌剤の分離は、加水分解反応によって行われてもよく、好ましくは結合部位と別の部位とが分離されることで行われることが好ましい。本発明の好適な一実施において、前記金属ナノ粒子は、金属ナノ粒子の表面に下記化学式1の化合物が結合し、他の末端カルボキシル基に抗癌剤のアミン基が反応して結合する。この場合、このような金属ナノ粒子は、化学式1の化合物が酸性pHで加水分解されて電荷が変化して凝集が起こり、抗癌剤が放出される。前記化学式1の化合物が酸性のpHで分離される過程は、本発明で参考文献として提示された韓国特許出願第2008-0064270号に開示されている。本発明の一実施において、前記抗癌剤は、結合した抗癌剤の末端に形成されたNH2基が化学式2で置換された形で放出される。本発明の実施において、前記抗癌剤は、メトトレキサートやパクリタキセル、シスプラチン、ブレオマイシンなどの公知の抗癌治療用薬物を用いることができる。本発明の実施において、前記癌細胞治療用薬物は、直接的に癌細胞を死滅させる薬物だけでなく、癌細胞の治療に用いられるアミノレブリン酸やテモポルフィンなどの光力学治療用感光剤photosensitizers、末端がアミン又は水酸基で改質されたsiRNA、アンチセンスオリゴヌクレオチドやリボザイムなどの遺伝子治療剤genetherapeutic、及びアプタマーや抗体などのタンパク質ベース治療剤proteinbasedtherapeuticsを使用することができる。本発明の他の観点によれば、金属ナノ粒子の表面に下記化学式1の表面分子篩が形成され、前記表面分子篩の末端に抗癌剤が結合したconugated治療剤を提供する。理論的に限定されるものではないが、前記化学式1の表面分子篩の末端に結合した抗癌剤は、癌細胞内のpH環境で前記表面分子篩が加水分解されながら、金属ナノ粒子から分離されて抗癌治療効果を発揮する。本発明の別の観点によれば、癌細胞内で選択的に凝集する金属ナノ粒子に抗癌剤を結合させて癌細胞内へ抗癌剤を伝達する方法を提供する。ナノ粒子に結合した抗癌剤は、凝集の際に金属ナノ粒子から分離されて抗癌効果を示す。本発明のさらに別の観点によれば、表面に抗癌薬物が結合したpH感受性金属ナノ粒子を投与する段階と、癌細胞内で凝集したpH感受性金属ナノ粒子を光熱して治療する段階とを含んでなる、治療方法を提供する。本発明のさらに別の観点によれば、pH感受性金属ナノ粒子の表面に蛍光体が結合したことを特徴とする、金属ナノ粒子を提供する。本発明の一実施において、前記pH感受性金ナノ粒子の表面分子篩の末端に有機染料dyeのアレクサフルオール488ヒドラジドAlexaFluor488hydrazideを導入した。AlexaFluor488hydrazideは、蛍光染料であって、520nm付近の緑色蛍光を有する。理論的に限定されるものではないが、金属ナノ粒子の表面分子篩に染料が導入されて金属ナノ粒子と染料との距離が10nm以下と非常に近くなると、染料の蛍光エネルギーが金属ナノ粒子の表面へ伝達できる。この際、伝達された蛍光エネルギーが金属ナノ粒子の表面から光を発しない他の経路で放出されて染料の蛍光が消滅するNSET現象が生じうる。このような特異的な光学性質を利用すると、金属ナノ粒子の表面に染料が導入されることを容易に確認することができる。本発明のさらに別の観点によれば、下記化学式3で表される化合物が結合した抗癌治療用金属ナノ粒子を提供する。本発明のさらに別の観点によれば、下記化学式4で表される治療用化合物を提供する。本発明は、癌細胞に対する選択性を有する新規の金属ナノ粒子を提供するとともに、これを用いた治療方法を提供する。さらに、本発明に係る癌治療方法は、抗癌剤anticancerdrugを用いた治療と共に、金属ナノ粒子の光熱のための治療を併行することが可能な新規の抗癌治療方法を提供する。また、本発明は、金属ナノ粒子の表面に治療用又は診断用試薬を結合させて癌細胞へ移動させた後、これを伝達することが可能な新規の診断及び治療方法を提供する。また、pH感受性金ナノ粒子自体が癌細胞に対する選択性を持っているので、抗癌薬物による正常細胞の損傷を最小化する選択的な癌治療が可能であり、向後、抗体やアプタマーなどの標的用分子篩を導入する場合、抗癌治療効率をさらに増加させることができるものと期待される。また、pH感受性金ナノ粒子の優れた光熱治療効果に基づいて、抗癌薬物による化学治療と光を用いた光熱治療とを併行すると、より選択的且つ完全な癌細胞の死滅を誘導することができるものと期待される。実施例pH感受性リガンドの合成リポ酸を無水クロロホルムに溶かした後、常温、真空環境で1.3当量のカルボニルジイミダゾールに添加して5分間攪拌し、残っているカルボニルジイミダゾールを除いた反応溶液層を分離する。リポ酸の5当量に相当するエチレンジアミンを窒素環境で無水クロロホルムに溶かした後、氷浴で温度を下げた状態で上記の溶液を添加して1時間攪拌した。反応溶液を10のNaCl水溶液で3回、イオン交換水で1回抽出して精製し、無水シトラコン酸を添加して常温で24時間攪拌した後、生成された固体を濾過した。この固体を、2NのNaOHを用いてpH9に調整した水溶液に溶かした後、1当量のNaBH4を添加して常温で4時間攪拌し、pH感受性リガンドを合成した。クエン酸塩で安定化された金ナノ粒子の合成金の前駆体であるHAuCl4を蒸留水に溶かし、120°Cで30分間加熱、攪拌した後、クエン酸三ナトリウムを添加してさらに120°Cで2時間加熱、攪拌する。この際、クエン酸三ナトリウムが還元剤及び表面リガンドとして作用するが、数分内に溶液の色が黄色から赤色に変化することにより、金ナノ粒子が作られたことが分かる。その後、常温で攪拌して冷やす。pH感受性金ナノ粒子の合成合成したpH感受性リガンドが過量で溶解されている水溶液に、クエン酸塩で安定化された金ナノ粒子を入れ、8時間常温で攪拌した。pH感受性リガンドの一方の作用基がジチオールであって、カルボン酸を作用基とするクエン酸塩に比べて金ナノ粒子との強い表面結合力を持っているので、クエン酸塩がpH感受性リガンドでリガンド交換される。その後、透析して余分なリガンドを除去する。pH感受性金ナノ粒子と薬物の結合1pH感受性金ナノ粒子とアレクサフルオール488ヒドラジドとの結合体conjugateの合成pH感受性金ナノ粒子をpH7.0のリン酸緩衝液に分散させた後、過量の1-エチル-3-3-ジメチルアミノプロピルカルボジイミド1ethyl3carbodiimide、EDCとスルホ-N-ヒドロキシスクシンイミド[sulfoNhydroxysuccinimide、スルホNHSsulfo-NHS]を添加し、常温で10分間攪拌してpH感受性金ナノ粒子を活性化させた。反応溶液をpH7.0のリン酸緩衝液で3回透析して余分なEDCとsulfo-NHSを除去し、蒸留水に分散しているアレクサフルオール488ヒドラジドを添加した。その後、常温で3時間攪拌してpH感受性金ナノ粒子とアレクサフルオール488ヒドラジドの結合体を形成した後、蒸留水で3回透析して余分なアレクサフルオール488ヒドラジドを除去した。結合体の形成のために使用したEDCとsulfo-NHSは、pH感受性金ナノ粒子の末端のカルボン酸とアレクサフルオール488ヒドラジドの1級アミン基がアミド結合によって結合させる分子篩であって、これによりpH感受性金ナノ粒子とアレクサフルオール488ヒドラジドの結合体を図7のように形成した。形成された結合体が細胞内エンドソームなどの弱酸性条件に晒されると、図8に示すように、pH感受性金ナノ粒子表面分子篩の加水分解が起こって金ナノ粒子からアレクサフルオール488ヒドラジドを放出する。2pH感受性金ナノ粒子とドキソルビシンとの結合体の合成pH感受性金ナノ粒子をpH7.0のリン酸緩衝液に分散させた後、過量の1-エチル-3-3-ジメチルアミノプロピルカルボジイミドEDCとスルホ-N-ヒドロキシスクシンイミドsulfo-NHSを添加し、常温で10分間攪拌してpH感受性金ナノ粒子を活性化させる。反応溶液をpH7.0のリン酸緩衝液で3回透析して余分なEDC及びsulfo-NHSを除去し、pH8.0のリン酸緩衝液に分散しているドキソルビシンを添加する。その後、常温で3時間攪拌してpH感受性金ナノ粒子とドキソルビシンの結合体を形成した。合成したpH感受性金ナノ粒子とドキソルビシンの結合体は、精製せず、直ちに細胞と共に培養した。結合体の形成のために使用するEDCとsulfo-NHSは、pH感受性金ナノ粒子の末端のカルボン酸とドキソルビシンの1級アミン基とをアミド結合によって結合させる分子篩であって、これによりpH感受性金ナノ粒子とドキソルビシンの結合体を図9のように形成することができる。結合体が細胞内エンドソームなどの弱酸性条件に晒されると、図10のようにpH感受性金ナノ粒子の表面分子篩の加水分解が起こって金ナノ粒子からドキソルビシンを放出する。この際、pH感受性金ナノ粒子の表面電荷が-からに変化するが、この過程で静電気的引力によって粒子間の凝集体を形成して長波長の光を吸収することができるので、抗癌薬物による化学治療と共に、長波長の光を用いた光熱治療を同時に行うことができる。蛍光試験pH感受性金ナノ粒子の表面分子篩にアレクサフルオール488ヒドラジドを導入した結合体溶液と、結合体にKCNを添加して金ナノ粒子を溶かした溶液の吸光及び蛍光スペクトルを図3に示した。結合体が、よく分散した金ナノ粒子の吸光特性である500nm付近の吸光帯域を有することにより、染料が結合した後にも金ナノ粒子が安定的によく分散していることが分かる図3、左の黒色。同じ溶液にKCNを添加して金ナノ粒子を溶かした後には金ナノ粒子による吸光特性が無くなることにより、金ナノ粒子が完全に除去されたことが分かる図3、左の赤色。それぞれの蛍光スペクトルの場合、本来の結合体溶液ではアレクサフルオール488ヒドラジドの蛍光強度が非常に小さいが、ここにKCNを添加して金ナノ粒子を除去した後には蛍光強度が約50倍以上大きく増加した図3、右。これにより、金ナノ粒子による染料の蛍光消滅作用が存在することが分かる。よって、pH感受性金ナノ粒子に染料が都合よく導入されて安定な結合体を形成していることを確認することができる。pH感受性金ナノ粒子の表面分子篩の末端に特定の分子が導入された結合体が酸性条件に晒されると、加水分解によって末端の作用基が解離するので、導入された分子を放出する。その後、ナノ粒子は隣接した粒子間の静電気的引力によって凝集体を形成する。これを確認するために、先立って合成したpH感受性金ナノ粒子とアレクサフルオール488ヒドラジドの結合体をそれぞれpH7.6及びpH1.0の条件に分散させた後、吸光及び蛍光スペクトルを測定した。測定されたスペクトルを図4に示した。左の吸光スペクトルにおいて、結合体が中性条件のpH7.6ではよく分散して500nm付近の吸光帯域を有するが、酸性条件のpH1.0では速く凝集体を形成して吸光帯域が600nm以上の長波長へ移動することが分かる。右の蛍光スペクトルの場合、pH7.6に比べてpH1.0でアレクサフルオール488ヒドラジドの蛍光強度が増加することを確認することができる。これは結合体が酸性条件に晒されたときに金ナノ粒子によるアレクサフルオール488ヒドラジドの蛍光消滅作用が抑制されることを意味する。よって、pH感受性金ナノ粒子の表面に導入されたアレクサフルオール488ヒドラジドが解離して金ナノ粒子との距離が遠くなっていることが分かる。上記の結果より、pH感受性金ナノ粒子とアレクサフルオール488ヒドラジドの結合体が酸性条件でアレクサフルオール488ヒドラジドの放出を開始すると同時に、金ナノ粒子間の凝集体が形成されて吸光帯域が長波長へ移動することが分かる。図5は癌細胞であるマウス黒色腫細胞にpH感受性金ナノ粒子とアレクサフルオール488ヒドラジドの結合体を共に培養した後、培養時間に伴ってアレクサフルオール488ヒドラジドの細胞内蛍光強度の増加を観察した顕微鏡写真である。結合体が細胞内に取り込まれると、細胞内の酸性pHを有しうるエンドソームなどの部分で加水分解が起こってアレクサフルオール488ヒドラジドの解離が誘導される。この際、金ナノ粒子へのエネルギー伝達現象により、消滅していたアレクサフルオール488ヒドラジドの蛍光が回復して、細胞内部で緑色の蛍光を観察することができる。図5より、結合体を細胞と共に培養して10分、30分が経過したときには非常に弱い蛍光のみが観察されるが、培養1時間後から細胞内部で強い蛍光が見え始め、3時間が経過すると、蛍光強度がさらに増加することが分かる。これにより、細胞内に取り込まれたpH感受性金ナノ粒子の結合体からアレクサフルオール488ヒドラジドが徐々に放出されることを確認することができる。このようにpH感受性金ナノ粒子の結合体が細胞内に取り込まれた後、時間経過に伴って徐々に加水分解が起こり、結合していた分子が解離する現象を利用すると、抗癌薬物をpH感受性金ナノ粒子の表面に結合させて薬物伝達体として使用することができる。薬物試験本実施例では抗癌薬物としてドキソルビシンを使用した。ドキソルビシンは、細胞核内のDNAに挿入されて細胞の死滅を誘導する抗癌剤であって、600nm付近のオレンジ色の蛍光を放出する。よって、結合体が癌細胞に浸透した後、酸性条件による加水分解によってドキソルビシンが金ナノ粒子から解離すると、癌細胞の核内にドキソルビシンが伝達されて核がオレンジ色の蛍光を放出する。試験結果を図6に示した。実験群はpH感受性金ナノ粒子の表面分子篩に抗癌剤のドキソルビシンを導入した後、乳癌細胞と共に培養して結合体の細胞内捕獲を誘導した図6の中間パネル。比較群として、ドキソルビシンが結合していないpH感受性金ナノ粒子図6の左パネル及びpH感受性金ナノ粒子が結合していないドキソルビシン図6の右パネルを同じ条件で細胞と共に培養した。培養後、蛍光顕微鏡で細胞を観察したとき、ドキソルビシンによって細胞内核がオレンジ色に染色される程度から、核へ伝達されるドキソルビシンの量を定性的に確認することができる。まず、対照群として使用したドキソルビシンが結合していないpH感受性金ナノ粒子の場合には、ドキソルビシンが存在しないので、24時間が経過しても細胞核から蛍光が観察されない。これに対し、pH感受性金ナノ粒子とドキソルビシンの結合体を培養した場合は、時間経過に伴って徐々にドキソルビシンの蛍光が現れ始め、12時間図6の中間パネル、4番目の項が経過したときには鮮明にオレンジ色に染色された核を観察することができ、24時間後図6の中間パネル、5番目の項には非常に鮮明な蛍光を観察することができる。別の対照群であるpH感受性金ナノ粒子が結合していないドキソルビシンのみを培養したときは、1時間図6の右パネル、1番目の項のみ培養しても蛍光が観察され始め、3時間後図6の右パネル、3番目の項には比較的強い蛍光が観察され、それ以降は時間経過に伴って少しずつ蛍光強度が増加するもののその変化が相対的に少ないことが分かる。このように短い培養時間の条件でも強く蛍光が観察されるドキソルビシンのみを培養した場合に比べて、pH感受性金ナノ粒子とドキソルビシンの結合体は、蛍光の強度増加が相対的に遅い。しかし、2つの場合とも、24時間後には同様の蛍光強度を有するが、これは十分な時間が経過した後には細胞核へ伝達されるドキソルビシンの量が同一であることを示唆する。pH感受性金ナノ粒子に結合しているドキソルビシンが大部分放出されることが分かる。pH感受性金ナノ粒子とドキソルビシンの結合体を培養した細胞からドキソルビシンの蛍光が観察されるためには、結合体が細胞内に取り込まれた後、加水分解によってドキソルビシンが解離しなければならない。したがって、pH感受性金ナノ粒子とドキソルビシンの結合体が細胞内に取り込まれ、酸性のエンドソームで加水分解が起こってドキソルビシンを放出する一連の過程が比較的遅く起こるため、細胞核へのドキソルビシンの蓄積に長時間がかかることを確認することができる。上記の結果より、pH感受性金属ナノ粒子の表面分子篩に抗癌薬物を導入して抗癌剤伝達システムとして使用する場合、pH感受性金属ナノ粒子を使用しない場合に比べて薬物放出の制御がより容易になることが期待できる。すなわち、抗癌薬物のみを投与したときは、非常に速い時間内に細胞核への蓄積が起こって、短期間で過量の薬物を服用したような効果を示すが、pH感受性金属ナノ粒子との結合体システムを使用すると、薬物が比較的長い時間持続的に放出されるので、長時間制御された濃度の薬物を使用する効果を得ることができる。このようにpH感受性金属ナノ粒子との結合体システムを介して薬物放出を制御することができれば、薬物用量の過不足に関連した毒性を減らすことができ、投薬回数を減らすことにより、患者の不便さを減少させることができる。また、pH感受性金ナノ粒子の溶解度が高いので、抗癌薬物の低い溶解度を改善することができ、様々な種類の抗癌薬物を結合させて使用することができるという利点を持つことができる。この際、抗癌薬物は、ドキソルビシンなどの既存の各種抗癌剤、或いはsiRNAなどの遺伝子治療剤といった様々な種類の抗癌剤を使用することができる。pH感受性金属ナノ粒子は、このような抗癌薬物伝達体としての機能の他にも、抗癌薬物の放出後に金属ナノ粒子が凝集体を形成して優れた光熱治療効果を有するので、光熱治療を併行することにより、より完全な癌細胞の死滅を誘導することができるという長所を持っている。このような長所を利用すると、pH感受性金属ナノ粒子と抗癌薬物の結合体システムを効果的な抗癌薬物伝達体及び抗癌治療剤として用いることができるものと期待される。